(57)【要約】      （修正有）【課題】微細化及び高密度化の要求が高い三次元対応の半導体装置製造用部材及び本部材を用いて充分に効率よく、低コストに製造するための半導体装置の製造方法を提供する。【解決手段】支持体１上に仮固定層２を形成する工程と、仮固定層２上に金属層を形成する工程と、金属層上に感光性樹脂層を形成後、当該層に対して露光及び現像処理を施して感光性樹脂からなるパターンを形成し、金属層の一部を露出する工程と、エッチングにより金属層の一部を除去し、仮固定層２の一部を露出する工程と、仮固定層２上に能動面が仮固定層２に貼り合わさるように半導体素子を固定する工程と、半導体素子の少なくとも一部を覆うように、封止樹脂で封止する工程と、封止樹脂の少なくとも一部を除去し、金属層の一部３aを露出する工程と、支持体１を除去する工程と、仮固定層２を除去する工程と、仮固定層２を除去した面に対して再配線層を形成する工程とを備える。【選択図】図５
2015032732.tif 000002
【特許請求の範囲】
【請求項１】
少なくとも仮固定層と金属層とが一体であることを特徴とする半導体装置製造用部材。
【請求項２】
少なくとも仮固定層と金属層と感光性樹脂層とが一体であることを特徴とする半導体装置製造用部材。
【請求項３】
少なくとも支持体と仮固定層と金属層と感光性樹脂層とが一体であることを特徴とする半導体装置製造用部材。
【請求項４】
仮固定層と貼り合わせる金属層の表面粗さＲａが０．２μｍ以下である、請求項１〜３いずれかに記載の半導体装置製造用部材。
【請求項５】
金属層の厚みが５〜２００μｍである、請求項１〜４いずれかに記載の半導体装置製造用部材。
【請求項６】
（Ｉ）支持体上に仮固定層を形成する工程と、
（ＩＩ）仮固定層上に金属層を形成する工程と、
（ＩＩＩ）金属層上に感光性樹脂層を形成後、当該層に対して露光処理及び現像処理を施して感光性樹脂からなるパターンを形成し、金属層の一部を露出する工程と、
（ＩＶ）エッチングにより金属層の一部を除去し、仮固定層の一部を露出する工程と、
（Ｖ）仮固定層上に半導体素子を、当該半導体素子の能動面（回路面）が仮固定層に貼り合わさるように配置し、仮固定層に固定する工程と、
（ＶＩ）半導体素子の少なくとも一部を覆うように、熱硬化性、熱可塑性、または感光性の封止樹脂で封止する工程と、
（ＶＩＩ）封止樹脂の少なくとも一部を除去し、金属層の一部を露出する工程と、
（ＶＩＩＩ）支持体を除去する工程と、
（ＩＸ）仮固定層を除去する工程と、
（Ｘ）仮固定層を除去した面に対して再配線層を形成する工程と、を備える半導体装置の製造方法。
【請求項７】
（ＩＶ）の後、（Ｖ）の前に感光性樹脂層をはく離する工程を備える請求項６に記載の半導体装置の製造方法。
【請求項８】
（ＶＩＩ）の封止樹脂が、機械研磨、化学機械研磨、又はプラズマ処理によって除去される、請求項６又は７に記載の半導体装置の製造方法。
【発明の詳細な説明】
【技術分野】
【０００１】
本発明は、微細化及び高密度化の要求が高い三次元対応の半導体パッケージを充分に効率よく、低コストに製造するための半導体装置製造用部材及び半導体装置の製造方法に関する。
【背景技術】
【０００２】
代表的な三次元半導体パッケージとして、ロジック系パッケージの上にメモリ系パッケージを積層するパッケージ・オン・パッケージがある。パッケージ・オン・パッケージは文字通り、パッケージ上にパッケージを積層するため、実装密度を高くできることから、スマートフォンやタブレット端末に広く採用されており、高速化・高機能化の必須アイテムとなっている。
【０００３】
ところで、パッケージ・オン・パッケージは上下のパッケージを電気的に接続する必要がある。従来、下段のパッケージは基板上に半導体素子をフリップチップ実装しただけの単純な構造であり、上段のパッケージをはんだボールを介して接続すれば良かった。
【０００４】
しかしながら、近年の軽薄短小化の要求から、下段のパッケージの反りが増大し、上段パッケージとの接続を確保することが困難になってきている。そこで、下段パッケージの半導体素子を封止材で封止し、パッケージ反りを抑制する構造が提案され、実用化されている（例えば非特許文献１〜２参照）。
【先行技術文献】
【非特許文献】
【０００５】
【非特許文献１】Ａｐｐｌｉｃａｔｉｏｎ  ｏｆ  Ｔｈｒｏｕｇｈ  Ｍｏｌｄ  Ｖｉａ  （ＴＭＶ）  ａｓ  ＰｏＰ  Ｂａｓｅ  Ｐａｃｋａｇｅ，  Ｅｌｅｃｔｒｏｎｉｃ  Ｃｏｍｐｏｎｅｎｔｓ  ａｎｄ  Ｔｅｃｈｎｏｌｏｇｙ  Ｃｏｎｆｅｒｅｎｃｅ  （ＥＣＴＣ），  ２００８
【非特許文献２】Ａｄｖａｎｃｅｄ  Ｌｏｗ  Ｐｒｏｆｉｌｅ  ＰｏＰ  Ｓｏｌｕｔｉｏｎ  ｗｉｔｈ  Ｅｍｂｅｄｄｅｄ  Ｗａｆｅｒ  Ｌｅｖｅｌ  ＰｏＰ  （ｅＷＬＢ−ＰｏＰ）  Ｔｅｃｈｎｏｌｏｇｙ，  ＥＣＴＣ，  ２０１２
【発明の概要】
【発明が解決しようとする課題】
【０００６】
非特許文献１〜２に記載されている半導体パッケージは、封止材にレーザーによりビアを設けるため、ビアを介して上下段パッケージを電気的に接続することができる。
【０００７】
図１４は、従来の下段パッケージの製造方法を示す図である。図１４（ｈ）に示す下段パッケージ１００Ａは基板、半導体素子、アンダーフィル材、封止材などで構成される。下段パッケージ１００Ａは、これら部材を用いて組み立てることによって得られる。
【０００８】
下段パッケージ１００Ａは、まず、コア基材１１１の両面に配線パターン１１２を形成する（図１４（ａ）参照）。配線パターン１１２は銅箔をエッチングしても良いし、セミアディティブのプロセスで形成しても良い。次いで、層間絶縁層１１３を両面に形成し、ビア開口１１４及び配線パターンを形成する（図１４（ｂ）参照）。層間絶縁層１１３はガラスクロスに樹脂を含浸させたプリプレグでも良いし、ガラスクロスを含まない、いわゆるビルドアップ材でも構わない。ビア開口１１４はＹＡＧレーザーや炭酸ガスレーザーを用いて行われる。次いで、両面に液状またはフィルム状のソルダーレジストを形成し、所定箇所を露光及び現像処理により開口する（図１４（ｃ）参照）。このようにして下段パッケージ用プリント配線板１１０を作製する。次いで、バンプ付き半導体素子１２０をプリント配線板１１０に実装する（図１４（ｄ）参照）。次いで、アンダーフィル材１３０をバンプ付き半導体素子１２０と、プリント配線板１１０の間に含浸させる（図１４（ｅ）参照）。アンダーフィル材１３０は液状の先塗布、または後入れタイプでも良いし、バンプ付き半導体素子１２０、またはプリント配線板１１０に予めフィルムで貼り付けられた先供給タイプでも構わない。次いで、半導体素子１２０を覆うように封止材１４０で封止する（図１４（ｆ）参照）。その後、封止材１４０に炭酸ガスレーザーを用いて封止開口１４１を設ける（図１４（ｇ）参照）。次いで、封止開口１４１にはんだや金属材料である接続材料１４２を供給する（図１４（ｈ）参照）。このようにして、下段パッケージ１００Ａを作製することができる。
【０００９】
このようにして得られた下段パッケージ１００Ａは、対応する箇所に封止開口１４１が形成されているため、上段パッケージを下段パッケージに載せて電気的に接続を確保することができる。しかしながら、このような方法で製造された下段パッケージ１００Ａは、製造方法が複雑で、多くの構成材料が必要であること、レーザー等の設備導入が必要であること、レーザーによって開口するため残渣が残りやすいこと、上段パッケージと接続する際に酸化物の除去に多くのフラックス材や活性の強いフラックス材が必要となり、その量や種類が適切でないと接続不良を生じ易いこと、等の問題があった。
【００１０】
本発明は、上記課題に鑑みてなされたものであり、微細化及び高密度化の要求が高い三次元対応の半導体装置製造用部材を提供することを目的とする。また、本部材を用いて充分に効率よく、低コストに製造するための半導体装置の製造方法を提供することを目的とする。
【課題を解決するための手段】
【００１１】
本発明は、少なくとも仮固定層と金属層とが一体であることを特徴とする半導体装置製造用部材に関する。
また、本発明は、少なくとも仮固定層と金属層と感光性樹脂層とが一体であることを特徴とする半導体装置製造用部材に関する。
また、本発明は、少なくとも支持体と仮固定層と金属層と感光性樹脂層とが一体であることを特徴とする半導体装置製造用部材に関する。
また、本発明は、仮固定層と貼り合わせる金属層の表面粗さＲａが０．２μｍ以下である、上記の半導体装置製造用部材に関する。
また、本発明は、金属層の厚みが５〜２００μｍである、上記の半導体装置製造用部材に関する。
【００１２】
また、本発明の半導体装置の製造方法は、以下のとおりである。
（Ｉ）支持体上に仮固定層を形成する工程と、
（ＩＩ）仮固定層上に金属層を形成する工程と、
（ＩＩＩ）金属層上に感光性樹脂層を形成後、当該層に対して露光処理及び現像処理を施して感光性樹脂からなるパターンを形成し、金属層の一部を露出する工程と、
（ＩＶ）エッチングにより金属層の一部を除去し、仮固定層の一部を露出する工程と、
（Ｖ）仮固定層上に半導体素子を、当該半導体素子の能動面（回路面）が仮固定層に貼り合わさるように配置し、仮固定層に固定する工程と、
（ＶＩ）半導体素子の少なくとも一部を覆うように、熱硬化性、熱可塑性、または感光性の封止樹脂で封止する工程と、
（ＶＩＩ）封止樹脂の少なくとも一部を除去し、金属層の一部を露出する工程と、
（ＶＩＩＩ）支持体を除去する工程と、
（ＩＸ）仮固定層を除去する工程と、
（Ｘ）仮固定層を除去した面に対して再配線層を形成する工程と、を備える。
【００１３】
上記製造方法の特徴は、上段パッケージと電気的に接続するための導体を、先に一括形成するところと、仮固定層に導体形成と半導体素子の仮固定の機能を兼備させたところにある。かかる方法によれば、図１４に示した従来の下段パッケージの製造方法と比較して、下段パッケージを充分に効率的に形成できる。なお、本発明に用いる感光性樹脂層は金属層をエッチング後にはく離液等によって除去しても良いし、封止後に封止樹脂を除去する際に感光性樹脂層を除去しても構わない。
【００１４】
上記製造方法において、仮固定層と金属層とが一体であることが好ましい。更には、仮固定層と金属層と感光性樹脂層とが一体であることが好ましい。さらには、支持体と仮固定層と金属層と感光性樹脂層とが一体であることが好ましい。この場合、支持体は特に限定するものではないが、ガラスクロスに樹脂を含浸させたガラスクロス入りコア基材やＳＵＳ板が好ましい。支持体の厚みは０．４ｍｍ以上、３．０ｍｍ以下が好ましい。０．４ｍｍより薄いと変形し易い傾向にあり、３．０ｍｍより厚いとＳＵＳ板の場合に重くなるためハンドリングし難い傾向にある。
【００１５】
上記製造方法において、（ＩＶ）の後、（Ｖ）の前に感光性樹脂層をはく離する工程を備えることが好ましい。
また、上記製造方法において、工程（ＶＩＩ）の封止樹脂が、機械研磨、化学機械研磨、またはプラズマ処理によって除去されることが好ましい。
【００１６】
本発明の半導体装置は、上記材料を用いた半導体装置であり、予め上段パッケージと電気的に接続するための金属ポストを仮固定層に形成した半導体装置を提供する。
【発明の効果】
【００１７】
本発明により、微細化及び高密度化の要求が高い三次元対応の半導体装置製造用部材を提供することが可能となった。また、本部材を用いて充分に効率よく、低コストに製造するための半導体装置の製造方法を提供することが可能となった。
本発明によれば、微細化及び高密度化の要求が高い三次元対応の半導体装置を充分に効率的に製造できる。
【図面の簡単な説明】
【００１８】
【図１】支持体上に仮固定層を形成した状態を模式的に示す端面図である。
【図２】仮固定層上に金属層を形成した状態を模式的に示す端面図である。
【図３】金属層上に感光性樹脂層を形成した状態を模式的に示す端面図である。
【図４】露光処理及び現像処理を施して感光性樹脂からなるパターンを形成し、金属層の一部を露出した状態を模式的に示す端面図である。
【図５】エッチングにより金属層の一部を除去し、仮固定層の一部を露出した状態を模式的に示す端面図である。
【図６】仮固定層上に半導体素子を仮固定層に固定した状態を模式的に示す端面図である。
【図７】半導体素子を封止樹脂で封止した状態を模式的に示す端面図である。
【図８】封止樹脂及び感光性樹脂層を除去し、金属層の一部を露出した状態を模式的に示す端面図である。
【図９】支持体を除去した状態を模式的に示す端面図である。
【図１０】仮固定層を除去した状態を模式的に示す端面図である。
【図１１】仮固定層を除去した面に対して再配線層を形成した状態を模式的に示す端面図である。
【図１２】外部接続端子を形成した状態を模式的に示す端面図である。
【図１３】個片化した状態を模式的に示す端面図である。
【図１４】従来の半導体装置の製造方法を示す図である。
【発明を実施するための形態】
【００１９】
以下、図面を参照しながら本発明の好適な実施形態について詳細に説明する。以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００２０】
ここでは、図１３に示す外部接続用の金属ポストを設けた半導体装置１００を製造する方法について説明する。なお、本発明の半導体装置の製造方法は、微細化及び多ピン化が必要とされる形態において特に好適である。特に、本発明の製造方法は、ｅＷＬＢ（ｅｍｂｅｄｅｄ  Ｗａｆｅｒ  Ｌｅｖｅｌ  Ｂａｌｌ  Ｇｒｉｄ  Ａｒｒａｙ）を三次元化する形態において好適である。
【００２１】
図１から図１３を参照しながら、半導体装置製造用部材及び半導体装置１００の製造方法について説明する。
【００２２】
本実施形態の半導体装置製造用部材は、少なくとも仮固定層と金属層とが一体である。また、本実施形態の半導体装置製造用部材は、少なくとも仮固定層と金属層と感光性樹脂層とが一体である。また、本実施形態の半導体装置製造用部材は、少なくとも支持体と仮固定層と金属層と感光性樹脂層とが一体である。
【００２３】
まず、本実施形態の半導体装置製造用部材の作製法としては、支持体１の表面に仮固定層２を形成する（図１参照）。支持体１は特に限定されるものではないが、樹脂を含浸させたガラスクロス入り基板やＳＵＳ板などが好適である。寸法精度の観点から、支持体１の熱膨張係数は、好ましくは１５ｐｐｍ／℃以下、更に好ましくは１０ｐｐｍ／℃以下が好適である。支持体１の外形については、円形でも四角でも構わない。厚みは０．４ｍｍ以上、３．０ｍｍ以下が好ましい。０．４ｍｍより薄いと変形し易い傾向にあり、３．０ｍｍより厚いとＳＵＳ板の場合に重くなるためハンドリングし難い傾向にある。
【００２４】
前記支持体１である、樹脂を含浸させたガラスクロス入り基板（又は、樹脂含浸のガラスクロス入り基材）やＳＵＳ板などは、支持用材料としても、使用可能である。そして、前記支持用材料は、半導体装置の製造方法、あるいは、半導体装置に使用される。
【００２５】
仮固定層２についても特に限定するものではなく、市販のもので構わないが、作業性、安全性、環境保全の観点から、薬液を使用しない熱はく離タイプのものが好ましい。次いで、仮固定層２の表面に金属層３を形成する（図２参照）。
【００２６】
市販の熱はく離タイプの仮固定層２としては、例えば、リバアルファ（日東電工株式会社製商品名）、ソマタックＴＥ（ソマール株式会社製商品名）等が挙げられる。
【００２７】
また、本実施形態の仮固定フィルムは、仮固定用樹脂組成物を支持体上に塗布、乾燥して得られる。なお、仮固定用樹脂組成物としては、前記の仮固定層２に使用される樹脂組成物が好適である。具体的には、仮固定用樹脂組成物として、アクリル樹脂、エポキシ樹脂、ポリイミド樹脂、ポリアミド樹脂、ポリアミドイミド樹脂、シリコーン樹脂、フッ素樹脂等の樹脂組成物が使用できる。これらは、単独で使用しても良いし、二種類以上を混合して使用しても良い。
【００２８】
さらに、はく離性を高めるために、上記の樹脂組成物に離型剤を添加しても良い。具体的には、長鎖アルキル系離型剤、シリコーン系離型剤、フッ素系離型剤が使用できる。これらは、単独で使用しても良いし、二種類以上を混合して使用しても良い。
【００２９】
金属層３の材質は、銅に限定されない。金属層３の形態は、金属箔でも金属板でも構わない。なお、金属層３の厚みは、作業性の点から、５〜３００μｍが好ましく、５〜２００μｍがより好ましく、３０〜１５０μｍがさらに好ましい。
【００３０】
また、仮固定層２に貼り付けられる金属層３の表面粗さ（Ｒａ）は、０．２μｍ以下が好ましい。０．２μｍより大きくなると、仮固定層２から剥がれやすくなり、その後の工程で配線を形成できなくなるおそれがある。
【００３１】
前記表面粗さ（Ｒａ）については、表面粗さ計（株式会社小坂研究所製  サーフコーダーＳＥ−２３００）を用いて、走査長さは１．０ｍｍの条件で、測定した。
【００３２】
次いで、本実施形態の半導体装置製造用部材の作製法としては、金属層３の表面に感光性樹脂層４を形成する（図３参照）。感光性樹脂層４は液状でもフィルム状でも構わない。液状の場合は、印刷やスピンコータで形成できる。フィルム状の場合はラミネートによって形成できる。市販品である、Ｐｈｏｔｅｃ  Ｈ−７０２５、Ｐｈｏｔｅｃ  ＲＹ−３５２５（以上、日立化成株式会社製商品名、「Ｐｈｏｔｅｃ」は登録商標）等が、感光性樹脂層４として、使用できる。
また、本実施形態の感光性ドライフィルムレジストは、感光性樹脂組成物を支持体上に塗布、乾燥して得られる。また、例えば、感光性ドライフィルムレジストとして、前記のＰｈｏｔｅｃ  Ｈ−７０２５、Ｐｈｏｔｅｃ  ＲＹ−３５２５（以上、日立化成株式会社製商品名）等が挙げられる。
【００３３】
次いで、マスクパターンを通して活性光線を照射することにより、感光性樹脂層４の所定部分を露光し、光硬化させる（（ＩＩＩ）工程の露光処理）。活性光線の光源としては、公知の光源を用いることができるが、例えば、カーボンアーク灯、水銀蒸気アーク灯、超高圧水銀灯、高圧水銀灯、キセノンランプ等の紫外線を有効に放射するものを使用できる。また、直接描画方式のダイレクトレーザ露光を用いてもよい。露光量は使用する装置や感光性樹脂組成物の組成によって異なるが、好ましくは１０ｍＪ／ｃｍ２〜６００ｍＪ／ｃｍ２であり、より好ましくは２０ｍＪ／ｃｍ２〜４００ｍＪ／ｃｍ２である。露光量が１０ｍＪ／ｃｍ２未満であると光硬化が不充分となりやすく、他方、６００ｍＪ／ｃｍ２を超えると光硬化が過剰となり、第一の層の開口形状を安定して得ることが困難となる傾向となる。
【００３４】
次いで、現像により露光部以外の感光性樹脂層４を除去することで、図４に示すように感光性樹脂層４のパターン４ａを形成する（（ＩＩＩ）工程の現像処理）。感光性樹脂層４のパターン４ａは、後述の除去処理（（ＶＩＩ）工程）によって除去されるか、または金属層をエッチング後（（ＩＶ）工程）にはく離液等によって除去される。現像処理に用いる現像液としては、例えば、２０℃〜５０℃の炭酸ナトリウムの希薄溶液（１〜５質量％水溶液）等のアルカリ現像液が用いられ、スプレー、揺動浸漬、ブラッシング及びスクラッピング等の公知の方法により現像する。これにより所定の感光性樹脂層４のパターン４ａが形成される。
【００３５】
感光性樹脂層４の厚さは、好ましくは２μｍ〜５０μｍであり、より好ましくは５μｍ〜２５μｍである。感光性樹脂層４の厚さが５０μｍより厚い場合、後述の除去処理（（ＶＩＩ）工程）に時間がかかる傾向にある。他方、厚さが２μｍ未満のフィルムは作製しにくいという事情がある。
【００３６】
現像処理後、図５に示すように、エッチングにより金属層３の一部を除去し、仮固定層４の一部を露出する（（ＩＶ）工程）。エッチング処理に用いるエッチング液としては、金属層３の種類によって選択される。例えば、金属層３が銅の場合、塩化鉄と塩酸の混合水溶液や、塩化銅と塩酸の混合水溶液が一般的に用いられ、スプレー、揺動浸漬、ブラッシング及びスクラッピング等の公知の方法によりエッチングする。これにより所定の金属層３のパターン３ａが形成される。
【００３７】
次いで、図６に示すように、半導体素子５を仮固定層２の上に配置する（（Ｖ）工程）。この際、半導体素子５の能動面（素子表面）が仮固定層２と貼り合わさるように配置する。半導体素子５の配置には、市販のダイポンダーやフリップチップボンダーを用いることができる。
【００３８】
次いで、図７に示すように、半導体素子５の少なくとも一部を覆うように、封止樹脂６で封止する（（ＶＩ）工程）。封止樹脂６は熱硬化性、熱可塑性、または感光性のいずれでも構わないが、耐熱性やその他の信頼性から熱硬化性が好ましい。封止樹脂６の形態は液状、顆粒状、フィルム状のいずれでも構わない。封止には、市販のトランスファー封止成型機やコンプレッション封止成型機を用いることができる。封止樹脂６は所定条件で熱硬化、またはポストＵＶ硬化することができる。
【００３９】
封止樹脂６の厚さは、好ましくは２５μｍ〜５００μｍであり、より好ましくは１００μｍ〜３００μｍである。封止樹脂６の厚さが５００μｍより厚い場合、その後の除去工程に時間がかかる傾向にある。他方、厚さが２５μｍ未満の場合、半導体素子５も薄くする必要があり、半導体素子５を仮固定層２に配置する際や、封止樹脂６で半導体素子５を封止する際に半導体素子５が割れやすくなる傾向にある。
【００４０】
次いで、図８に示すように、封止樹脂６の表面を研削して感光性樹脂層４のパターン４ａ、さらには金属層３のパターン３ａを露出させる（（ＶＩＩ）工程）。パターン４ａ及び３ａの露出は、後述のデスミア処理やプラズマ処理によって実施してもよいし、封止樹脂６が厚い場合にはサンドブラストや研磨（機械研磨や化学機械研磨（ＣＭＰ）等）によって実施してもよい。また、これら除去処理を組み合わせて行っても良い。研磨処理を実施する場合、具体的には、研磨機やグラインダー等の装置を用いて、紙や布等に研磨材を接着した研磨布紙やサンドペーパーで研削する。特に、研磨材は限定するものではないが、溶融アルミナ、炭化ケイ素等の人造研磨材やガーネットやエメリー等の天然研磨材が利用される。特に、砥粒の粒度は限定するものではないが、表面に傷が残らないように、最後には＃１５００以上で研削するのが望ましい。また、セラミックロールを用いた研削手法を用いて行っても良い。更に、この研磨工程と後述のデスミア工程やプラズマ工程は各々個別の装置で行っても良いし、これら工程を一連の工程として組み込んだ装置で行っても良い。
【００４１】
デスミア処理やプラズマ処理、または研磨処理によってパターン４ａを露出させた後、デスミア処理やプラズマ処理によってパターン３ａを除去し、図８に示すように、金属層３の表面を露出させる（（ＶＩＩ）工程）。このとき、半導体素子５の受動面（裏面）を露出しても構わない。上記デスミア処理は、例えば、過マンガン酸ナトリウム液、水酸化ナトリウム液、過マンガン酸カリウム液、クロム液、硫酸等の混合液に被処理基板を浸漬することによって実施できる。具体的には、熱湯や所定の膨潤液を用いて被処理基板を膨潤処理した後、過マンガン酸ナトリウム液等で残渣等を除去し、還元（中和）を行った後、水洗、湯洗、乾燥を行う。１回の処理を行っても充分に除去できない場合は複数回処理を行ってもよい。なお、デスミア処理は上記のものに限定されない。また、デスミア処理後に、再度、封止樹脂６の熱硬化を行ってもよい。用いる封止樹脂６によっても効果は異なるが、熱硬化させることで、ガラス転移温度を上げることができるだけでなく、低熱膨張化を図ることができるからである。上記プラズマ処理は、例えば、アルゴンガス、窒素ガス、ヘリウムガス、モノシランガス、酸素ガス、水素ガス、塩素ガスといった活性及び不活性ガスを用いることができる。また、これらを併用することもできる。プラズマ処理装置としては、バレル型や平行平板型のプラズマ処理装置を用いることができる。尚、プラズマ処理の出力、流量、処理時間は適宜選択することができる。
【００４２】
次いで、図９に示すように、支持体１を除去する（（ＶＩＩＩ）工程）。次いで、図１０に示すように、仮固定層２を除去する（（ＩＸ）工程）。これら除去は熱板上で行うことができる。用いる仮固定層２の特性によって、除去の条件は異なるが、一般的に１５０℃〜２５０℃の熱板上で容易に除去できる。
【００４３】
次いで、図１１に示すように、半導体素子５の能動面に再配線層７、及び配線パターン８を形成する（（Ｘ）工程）。再配線層７に用いる材料は感光性でも熱硬化性でも構わない。また、液状でもフィルム状でも構わない。液状の感光性材料を用いる場合は、スピンコータで半導体素子５の能動面に所定の厚みを形成し、その後、露光、現像処理により所定のパターンを形成する。その後、無電界めっきやスパッタ処理等によりシード層を形成する。その後、配線形成用レジストを形成し、露光、現像処理によりパターンを形成する。次いで、電界めっきにより配線パターンを形成する。次いで、レジストをはく離し、シード層を除去する。その後、感光性材料で再配線層７を形成する。多層化が必要な場合はこれらサイクルを再度繰り返すことができる。無電解銅めっき法によりシード層を形成する場合、シード層の厚さは特に制限はないが、通常０．１μｍ〜１．０μｍが好ましく使用される。配線パターン８を形成する前にシード層を形成することにより、電解銅めっき法が可能となり、選択的に配線パターンを形成することができる。シード層の形成は無電解銅めっき法の他に、スパッタ法によっても形成できる。ターゲットは適宜選択できるが、Ｔｉ／Ｃｕが一般的である。ＴｉやＣｕの厚みは特に制限はないが、Ｔｉで２０ｎｍ〜１００ｎｍ、Ｃｕで１００ｎｍから５００ｎｍ程度が好適である。最外層の電極には市販の無電解ニッケル／金めっき液等を用いてめっき処理を施すこともできる。次いで、図１２に示すように、電極にはんだボールを搭載する。はんだボールの搭載は市販のＮ２リフロー装置等を用いて容易に行うことができる。最後に、図１３に示すように、個片化することで、半導体装置１００を得ることができる。
【００４４】
上記の半導体装置１００は微細化及び多ピン化が必要とされる形態において特に好適である。特に、本発明の製造方法は、ｅＷＬＢ（ｅｍｂｅｄｅｄ  Ｗａｆｅｒ  Ｌｅｖｅｌ  Ｂａｌｌ  Ｇｒｉｄ  Ａｒｒａｙ）を三次元化する形態において好適である。
【００４５】
次に、上述の半導体装置１００の製造に用いられる感光性樹脂層及び封止樹脂について詳細に説明するが、本発明はこれらの樹脂組成に限定されるものではない。
【００４６】
半導体装置１００の製造に用いる感光性樹脂層は、特に限定するものではないが、以下のものが好適である。すなわち、感光性樹脂層の形成に好適な感光性樹脂組成物は、
（ａ）バインダーポリマーと、
（ｂ）エチレン性不飽和結合を少なくとも１つ有する光重合性化合物と、
（ｃ）光重合開始剤と、
を含有する、ことが好ましい。これは、第一の感光性樹脂組成物及び第二の感光性樹脂組成物のいずれにも該当する。
【００４７】
感光性樹脂組成物は、（ｄ）無機フィラーを含まないことが好ましい。この場合、現像後の解像度が向上し、微細なパターンを形成でき、デスミア処理ではく離した後の開口部側面が平滑になる傾向にある。なお、感光性樹脂組成物に、（ｄ）無機フィラーを含む場合は、最大粒径が５μｍ以下、平均粒径が１μｍ以下であることが好ましい。
【００４８】
上記（ａ）バインダーポリマー（以下、便宜的に「（ａ）成分」という場合がある）としては、例えば、アクリル系樹脂、スチレン系樹脂、エポキシ系樹脂、アミド系樹脂、アミドエポキシ系樹脂、アルキド系樹脂、及びフェノール系樹脂等が挙げられる。アルカリ現像性の観点からは、アクリル系樹脂が好ましい。これらは単独で又は二種以上を組み合わせて用いることができる。（ａ）バインダーポリマーは、例えば、重合性単量体をラジカル重合させることにより製造することができる。
【００４９】
上記重合性単量体としては、例えば、スチレン、ビニルトルエン、及びα−メチルスチレン等のα−位若しくは芳香族環において置換されている重合可能なスチレン誘導体、ジアセトンアクリルアミド等のアクリルアミド、アクリロニトリル及びビニル−ｎ−ブチルエーテル等のビニルアルコールのエステル類、（メタ）アクリル酸アルキルエステル、（メタ）アクリル酸ベンジルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸等が挙げられる。これらは単独で又は二種以上を組み合わせて用いることができる。
【００５０】
また、（ａ）バインダーポリマーは、アルカリ現像性の見地から、カルボキシル基を含有させることが好ましく、例えば、カルボキシル基を有する重合性単量体とその他の重合性単量体をラジカル重合させることにより製造することができる。上記カルボキシル基を有する重合性単量体としては、（メタ）アクリル酸が好ましく、中でもメタクリル酸がより好ましい。
【００５１】
上記（ａ）バインダーポリマーのカルボキシル基含有量（使用する全重合性単量体に対するカルボキシル基を有する重合性単量体の割合）は、アルカリ現像性とアルカリ耐性のバランスの見地から、好ましくは１２〜５０質量％であり、より好ましくは１２〜４０質量％であり、更に好ましくは１５〜３０質量％であり、特に好ましくは１５〜２５質量％である。このカルボキシル基含有量が１２質量％未満では、アルカリ現像性が劣る傾向があり、５０質量％を超えるとアルカリ耐性が劣る傾向がある。
【００５２】
（ａ）バインダーポリマーの重量平均分子量は、機械強度及びアルカリ現像性のバランスの見地から、好ましくは２０，０００〜３００，０００であり、より好ましくは４０，０００〜１５０，０００であり、更に好ましくは５０，０００〜１２０，０００である。重量平均分子量が、２０，０００未満では耐現像液性が低下する傾向があり、３００，０００を超えると現像時間が長くなる傾向がある。なお、本実施形態において、重量平均分子量は、ゲルパーミエーションクロマトグラフィー法により測定され、標準ポリスチレンを用いて作成した検量線により換算された値とする。
【００５３】
（ｂ）エチレン性不飽和結合を少なくとも１つ有する光重合性化合物（以下、便宜的に「（ｂ）成分」という）としては、例えば、多価アルコールにα，β−不飽和カルボン酸を反応させて得られる化合物、ビスフェノールＡ系（メタ）アクリレート化合物、グリシジル基含有化合物にα、β−不飽和カルボン酸を反応させて得られる化合物、ウレタン結合を有する（メタ）アクリレート化合物等のウレタンモノマー、ノニルフェノキシブタエチレンオキシ（メタ）アクリレート、ノニルフェノキシオクタエチレンオキシ（メタ）アクリレート、γ−クロロ−β−ヒドロキシプロピル−β´−（メタ）アクリロイルオキシエチル−ｏ−フタレート、β−ヒドロキシエチル−β´−（メタ）アクリロイルオキシエチル−ｏ−フタレート、β−ヒドロキシプロピル−β´−（メタ）アクリロイルオキシエチル−ｏ−フタレート、（メタ）アクリル酸アルキルエステル等が挙げられる。これらは単独で又は二種類以上を組み合わせて使用される。
【００５４】
（ｂ）成分の含有量は、光感度及び解像性のバランスの見地から、（ａ）成分及び（ｂ）成分の総量１００質量部に対して、好ましくは１０〜４０質量部であり、より好ましくは２０〜３０質量部である。
【００５５】
上記（ｃ）成分の光重合開始剤としては、例えば、ベンゾフェノン、Ｎ，Ｎ´−テトラメチル−４，４´−ジアミノベンゾフェノン（ミヒラーケトン）、Ｎ，Ｎ´−テトラエチル−４，４´−ジアミノベンゾフェノン、４−メトキシ−４´−ジメチルアミノベンゾフェノン、２−ベンジル−２−ジメチルアミノ−１−（４−モルホリノフェニル）−ブタノン−１、及び２−メチル−１−［４−（メチルチオ）フェニル］−２−モルフォリノ−プロパノン−１等の芳香族ケトン、２−エチルアントラキノン、フェナントレンキノン、２−ｔｅｒｔ−ブチルアントラキノン、オクタメチルアントラキノン、１，２−ベンズアントラキノン、２，３ーベンズアントラキノン、２−フェニルアントラキノン、２，３−ジフェニルアントラキノン、１ークロロアントラキノン、２−メチルアントラキノン、１，４−ナフトキノン、９，１０−フェナンタラキノン、２−メチル１，４−ナフトキノン、及び２，３−ジメチルアントラキノン等のキノン類、ベンゾインメチルエーテル、ベンゾインエチルエーテル、及びベンゾインフェニルエーテル等のベンゾインエーテル化合物、ベンゾイン、メチルベンゾイン、及びエチルベンゾイン等のベンゾイン化合物、ベンジルジメチルケタール等のベンジル誘導体、９，１０−ジメトキシアントラセン、９，１０−ジエトキシアントラセン、９，１０−ジプロポキシアントラセン、９，１０−ジブトキシアントラセン、及び９，１０−ジペントキシアントラセン等の置換アントラセン類、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、及び２−（ｐ−メトキシフェニル）−４，５−ジフェニルイミダゾール二量体等の２，４，５−トリアリールイミダゾール二量体、クマリン系化合物、オキサゾール系化合物、ピラゾリン系化合物等が挙げられる。ここで、２つの２，４，５−トリアリールイミダゾールのアリール基の置換基は同一で対象な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。また、密着性及び感度のバランスの見地から、２，４，５−トリアリールイミダゾール二量体がより好ましい。これらは、単独で又は二種類以上を組み合わせて使用される。
【００５６】
上記（ａ）バインダーポリマーの含有量は、（ａ）成分及び（ｂ）成分の総量１００質量部に対して、好ましくは３０〜８０質量部であり、より好ましくは４０〜７５質量部であり、更に好ましくは５０〜７０質量部である。（ａ）成分の含有量がこの範囲であると、感光性樹脂組成物の塗膜性及び光硬化物の強度がより良好となる。上記（ｂ）エチレン性不飽和結合を少なくとも１つ有する光重合性化合物の含有量は、（ａ）成分及び（ｂ）成分の総量１００質量部に対して、好ましくは２０〜６０質量部であり、より好ましくは３０〜５５質量部であり、更に好ましくは３５〜５０質量部である。（ｂ）成分の含有量がこの範囲であると、感光性樹脂組成物の光感度及び塗膜性がより良好となる。
【００５７】
上記（ｃ）光重合開始剤の含有量は、（ａ）成分及び（ｂ）成分の総量１００質量部に対して、好ましくは０．０１〜３０質量部であり、より好ましくは０．１〜２０質量部であり、更に好ましくは０．２〜１０質量部である。（ｃ）成分の含有量がこの範囲であると、感光性樹脂組成物の光感度及び内部の光硬化性がより良好となる。
【００５８】
感光性樹脂組成物は、（ｄ）無機フィラーを充填しないフィラーレスであることが好ましいが、少量であれば充填しても構わない。（ｄ）無機フィラーを少量充填することで、収縮量が小さくなるとともに、剛性が高くなり、厚さ寸法精度を向上させることができる。しかしながら、感光性樹脂組成物の総量１００質量部に対して５質量部を超えて充填した場合、解像性が著しく低下するため、（ｄ）無機フィラーを充填する場合は、充填量が感光性樹脂組成物の総量１００質量部に対して５質量部未満とすることが好ましい。
【００５９】
（ｄ）無機フィラーとしては、例えば、硫酸バリウム、チタン酸バリウム、粉状酸化珪素、無定形シリカ、タルク、クレー、焼成カオリン、炭酸マグネシウム、炭酸カルシウム、酸化アルミニウム、水酸化アルミニウム、雲母粉等の無機充填剤が使用できる。特に好ましくは、シリカフィラーで一次粒径のまま、凝集することなく樹脂中に分散させるために、シランカップリング剤を用いたものが望ましい。（ｄ）無機フィラーの最大粒径は、好ましくは２μｍ以下であり、より好ましくは１μｍ以下である。また、（ｄ）無機フィラーの平均粒径は、解像度の観点から、好ましくは３００ｎｍ以下であり、より好ましくは１００ｎｍ以下である。
【００６０】
また、感光性樹脂組成物には、必要に応じて、マラカイトグリーン、ビクトリアピュアブルー、ブリリアントグリーン、及びメチルバイオレット等の染料、トリブロモフェニルスルホン、ロイコクリスタルバイオレット、ジフェニルアミン、ベンジルアミン、トリフェニルアミン、ジエチルアニリン、ｏ−クロロアニリン及びターシャリブチルカテコール等の光発色剤、熱発色防止剤、ｐ−トルエンスルホンアミド等の可塑剤、顔料、充填剤、消泡剤、難燃剤、密着性付与剤、レベリング剤、剥離促進剤、酸化防止剤、香料、イメージング剤、熱架橋剤、重合禁止剤等を（ａ）成分及び（ｂ）成分の総量１００質量部に対して各々０．０１〜２０質量部含有することができる。これらは、単独で又は二種類以上を組み合わせて使用される。
【００６１】
感光性樹脂組成物には、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解して固形分３０〜６０質量％の溶液として塗布することができる。これらは、単独で又は二種類以上を組み合わせて使用される。
【００６２】
感光性樹脂組成物には、特に制限はないが、金属面、例えば、銅、銅系合金、ニッケル、クロム、鉄、ステンレス等の鉄系合金、好ましくは銅、銅系合金、鉄系合金の表面上に、液状レジストとして塗布して乾燥後、必要に応じて保護フィルムを被覆して用いるか、感光性エレメントの形態で用いられることが好ましい。
【００６３】
感光性エレメントの形態とは、支持体と、該支持体上に上記感光性樹脂組成物の溶液を均一に塗布、乾燥して形成された感光性樹脂組成物層（樹脂層）とを備えるものであり、感光性樹脂組成物の層上にはそれを被覆する保護フィルムをさらに備えていてもよい。支持体としては、例えば、ポリエチレンテレフタレート、ポリプロピレン、ポリエチレン、及びポリエステル等の耐熱性及び耐溶剤性を有する重合体フィルム上に感光性樹脂組成物を塗布、乾燥することにより得られる。透明性の見地からは、ポリエチレンテレフタレートフィルムを用いることが好ましい。
【００６４】
半導体装置１００の製造に用いる熱硬化性樹脂組成物は、特に限定するものではないが、フィルムタイプの封止樹脂については、以下のものが好適である。すなわち、封止樹脂層の形成に好適な熱硬化性樹脂組成物は、エポキシ樹脂、フェノール樹脂、シアネートエステル樹脂、ポリアミドイミド樹脂、熱硬化性ポリイミド樹脂からなる群より選択される少なくとも一種を含む樹脂組成物と、最大粒径が５μｍ以下であり、且つ平均粒径が１μｍ以下である無機フィラーと、を含むことが好ましい。
【００６５】
エポキシ樹脂としては、分子内に１つ以上のグリシジル基を有するエポキシ樹脂が好ましい。無機フィラーの充填量は、好ましくは０〜９０質量％の範囲、より好ましくは２０〜７０質量％の範囲、更に好ましくは３０〜６０質量％である。
【００６６】
エポキシ樹脂は、２個以上のグリシジル基を持つエポキシ樹脂ならば、すべて使用することができるが、好適には、ビスフェノールＡ型エポキシ樹脂、ビスフェノールＦ型エポキシ樹脂、ノボラックフェノール型エポキシ樹脂、ビフェニル型エポキシ樹脂、ビスフェノールＳジグリシジルエーテル等のビスフェノールＳ型エポキシ樹脂、ナフタレン型エポキシ樹脂、ジシクロペンタジエン型エポキシ樹脂、ビキシレノールジグリシジルエーテル等のビキシレノール型エポキシ樹脂、水添ビスフェノールＡグリシジルエーテル等の水添ビスフェノールＡ型エポキシ樹脂、及び、それらの二塩基酸変性ジグリシジルエーテル型エポキシ樹脂等であり、単独、又は二種以上組み合わせて用いることができる。
【００６７】
市販のエポキシ樹脂としては、ＤＩＣ株式会社製ＥＸＡ４７００（４官能ナフタレン型エポキシ樹脂）、日本化薬株式会社製ＮＣ−７０００（ナフタレン骨格含有多官能固形エポキシ樹脂）等のナフタレン型エポキシ樹脂；日本化薬株式会社ＥＰＰＮ−５０２Ｈ（トリスフェノールエポキシ樹脂）等のフェノール類とフェノール性水酸基を有する芳香族アルデヒドとの縮合物のエポキシ化物（トリスフェノール型エポキシ樹脂）；ＤＩＣ株式会社製エピクロンＨＰ−７２００Ｈ（ジシクロペンタジエン骨格含有多官能固形エポキシ樹脂）等のジシクロペンタジエンアラルキル型エポキシ樹脂；日本化薬株式会社製ＮＣ−３０００Ｈ（ビフェニル骨格含有多官能固形エポキシ樹脂）等のビフェニルアラルキル型エポキシ樹脂；ＤＩＣ株式会社製エピクロンＮ６６０、エピクロンＮ６９０、日本化薬株式会社製ＥＯＣＮ−１０４Ｓ等のノボラック型エポキシ樹脂；日産化学工業株式会社製ＴＥＰＩＣ等のトリス（２，３−エポキシプロピル）イソシアヌレート、ＤＩＣ株式会社製エピクロン８６０、エピクロン９００−ＩＭ、エピクロンＥＸＡ―４８１６、エピクロンＥＸＡ−４８２２、旭チバ株式会社製アラルダイトＡＥＲ２８０、東都化成株式会社製エポトートＹＤ−１３４、ジャパンエポキシレジン株式会社製ＪＥＲ８３４、ＪＥＲ８７２、住友化学工業株式会社製ＥＬＡ−１３４等のビスフェノールＡ型エポキシ樹脂；ＤＩＣ株式会社製エピクロンＨＰ−４０３２等のナフタレン型エポキシ樹脂；ＤＩＣ株式会社製エピクロンＮ−７４０等のフェノールノボラック型エポキシ樹脂、フェノールとサリチルアルデヒドの縮合物のエポキシ樹脂；日本化薬株式会社製ＥＰＰＮ−５００シリーズ等が挙げられる。これらのエポキシ樹脂は各々単独で用いてもよく、二種以上を組み合わせて用いてもよい。
【００６８】
上記エポキシ樹脂の中でも、銅との密着性や絶縁性に優れる点で、日本化薬株式会社製ＮＣ−３０００Ｈ（ビフェニル骨格含有多官能固形エポキシ樹脂）等のビフェニルアラルキル型エポキシ樹脂が好ましく、また、架橋密度が高く、高Ｔｇが得られる点で、日本化薬株式会社製ＥＰＰＮ−５００シリーズを用いることがより好ましい。
【００６９】
上記エポキシ樹脂の含有量は、無機フィラー成分を除く樹脂成分１００質量部に対して、３０〜９０質量部であることが好ましく、４０〜８０質量部であることがより好ましい。
【００７０】
エポキシ樹脂と組み合わせる硬化剤としては、従来公知の各種エポキシ樹脂硬化剤もしくはエポキシ樹脂硬化促進剤を配合することができる。例えば、フェノール樹脂、イミダゾール化合物、酸無水物、脂肪族アミン、脂環族ポリアミン、芳香族ポリアミン、第３級アミン、ジシアンジアミド、グアニジン類、又はこれらのエポキシアダクトやマイクロカプセル化したもののほか、トリフェニルホスフィン、テトラフェニルホスフォニウム、テトラフェニルボレート等の有機ホスフィン系化合物、ＤＢＵもしくはその誘導体等、硬化剤もしくは硬化促進剤の如何に拘らず、公知慣用のものを単独であるいは二種以上組み合わせて使用することができる。エポキシ樹脂の硬化を進行させれば特に限定されないが、具体的には、４，４´−ジアミノジフェニルスルフォン、４，４´−ビス（４−アミノフェノキシ）ビフェニル、２，２−ビス［４−（４−アミノフェノキシ）フェニル］プロパン、１，３−ビス（４−アミノフェノキシ）ベンゼン、１，４−ビス（４−アミノフェノキシ）ベンゼン、トリメチレンビス（４−アミノベンゾエート）、３，３´−ジメチル−４，４´−ジアミノビフェニル、２，２´−ジメチル−４，４´−ジアミノビフェニル、４，４´−ジアミノジフェニルエーテル、３，４´−ジアミノジフェニルエーテル、ビス［４−（４−アミノフェノキシ）フェニル］スルフォン、ビス［４−（３−アミノフェノキシ）フェニル］スルフォン、９，９´−ビス（４−アミノフェニル）フルオレン、２，２−ビス［４−（４−アミノフェノキシ）フェニル］ヘキサフルオロプロパン等を例示でき、単独、又は二種以上組み合わせて用いることができる。
【００７１】
シアネートエステル樹脂は、加熱によりトリアジン環を繰り返し単位とする硬化物を生成する樹脂であり、硬化物は誘電特性に優れるため、特に高周波特性が要求される場合などに用いられることが多い。シアネートエステル樹脂としては、２，２−ビス（４−シアナトフェニル）プロパン、ビス（４−シアナトフェニル）エタン、２，２−ビス（３，５−ジメチル−４−シアナトフェニル）メタン、２，２−ビス（４−シアナトフェニル）−１，１，１，３，３，３−ヘキサフルオロプロパン、α，α´−ビス（４−シアナトフェニル）−ｍ−ジイソプロピルベンゼン、フェノールノボラック及びアルキルフェノールノボラックのシアネートエステル化物等が挙げられる。その中でも、２，２−ビス（４−シアナトフェニル）プロパンは硬化物の誘電特性と硬化性のバランスが特に良好であり、コスト的にも安価であるため好ましい。またシアネートエステル化合物は、一種類を単独で用いてもよく、二種類以上を混合して用いてもよい。また、ここで用いられるシアネートエステル化合物は予め一部が三量体や五量体にオリゴマー化されていても構わない。さらに、シアネート樹脂に対して硬化触媒や硬化促進剤を入れても良い。硬化触媒としては、マンガン、鉄、コバルト、ニッケル、銅、亜鉛等の金属類が用いられ、具体的には、２−エチルヘキサン酸塩、ナフテン酸塩、オクチル酸塩等の有機金属塩及びアセチルアセトン錯体などの有機金属錯体として用いられる。これらは、単独で使用しても良いし、二種類以上を混合して使用しても良い。硬化促進剤としてはフェノール類を使用することが好ましく、ノニルフェノール、パラクミルフェノールなどの単官能フェノールや、ビスフェノールＡ、ビスフェノールＦ、ビスフェノールＳなどの二官能フェノールあるいはフェノールノボラック、クレゾールノボラックなどの多官能フェノールなどを用いることができる。これらは、単独で使用しても良いし、二種類以上を混合して使用しても良い。
【００７２】
本発明の熱硬化性樹脂組成物は、分子構造中に少なくとも２個の不飽和Ｎ−置換マレイミド基を有するマレイミド化合物を含有することが好ましい。具体的には、例えば、Ｎ，Ｎ´−エチレンビスマレイミド、Ｎ，Ｎ´−ヘキサメチレンビスマレイミド、Ｎ，Ｎ´−（１，３−フェニレン）ビスマレイミド、Ｎ，Ｎ´−［１，３−（２−メチルフェニレン）］ビスマレイミド、Ｎ，Ｎ´−［１，３−（４−メチルフェニレン）］ビスマレイミド、Ｎ，Ｎ´−（１，４−フェニレン）ビスマレイミド、ビス（４−マレイミドフェニル）メタン、ビス（３−メチル−４−マレイミドフェニル）メタン、３，３−ジメチル−５，５−ジエチル−４，４−ジフェニルメタンビスマレイミド、ビス（４−マレイミドフェニル）エーテル、ビス（４−マレイミドフェニル）スルホン、ビス（４−マレイミドフェニル）スルフィド、ビス（４−マレイミドフェニル）ケトン、ビス（４−マレイミドシクロヘキシル）メタン、１，４−ビス（４−マレイミドフェニル）シクロヘキサン、１，４−ビス（マレイミドメチル）シクロヘキサン、１，４−ビス（マレイミドメチル）ベンゼン、１，３−ビス（４−マレイミドフェノキシ）ベンゼン、１，３−ビス（３−マレイミドフェノキシ）ベンゼン、ビス［４−（３−マレイミドフェノキシ）フェニル］メタン、ビス［４−（４−マレイミドフェノキシ）フェニル］メタン、１，１−ビス［４−（３−マレイミドフェノキシ）フェニル］エタン、１，１−ビス［４−（４−マレイミドフェノキシ）フェニル］エタン、１，２−ビス［４−（３−マレイミドフェノキシ）フェニル］エタン、１，２−ビス［４−（４−マレイミドフェノキシ）フェニル］エタン、２，２−ビス［４−（３−マレイミドフェノキシ）フェニル］プロパン、２，２−ビス［４−（４−マレイミドフェノキシ）フェニル］プロパン、２，２−ビス［４−（３−マレイミドフェノキシ）フェニル］ブタン、２，２−ビス［４−（４−マレイミドフェノキシ）フェニル］ブタン、２，２−ビス［４−（３−マレイミドフェノキシ）フェニル］−１，１，１，３，３，３−ヘキサフルオロプロパン、２，２−ビス［４−（４−マレイミドフェノキシ）フェニル］−１，１，１，３，３，３−ヘキサフルオロプロパン、４，４−ビス（３−マレイミドフェノキシ）ビフェニル、４，４−ビス（４−マレイミドフェノキシ）ビフェニル、ビス［４−（３−マレイミドフェノキシ）フェニル］ケトン、ビス［４−（４−マレイミドフェノキシ）フェニル］ケトン、２，２´−ビス（４−マレイミドフェニル）ジスルフィド、ビス（４−マレイミドフェニル）ジスルフィド、ビス［４−（３−マレイミドフェノキシ）フェニル］スルフィド、ビス［４−（４−マレイミドフェノキシ）フェニル］スルフィド、ビス［４−（３−マレイミドフェノキシ）フェニル］スルホキシド、ビス［４−（４−マレイミドフェノキシ）フェニル］スルホキシド、ビス［４−（３−マレイミドフェノキシ）フェニル］スルホン、ビス［４−（４−マレイミドフェノキシ）フェニル］スルホン、ビス［４−（３−マレイミドフェノキシ）フェニル］エーテル、ビス［４−（４−マレイミドフェノキシ）フェニル］エーテル、１，４−ビス［４−（４−マレイミドフェノキシ���−α，α−ジメチルベンジル］ベンゼン、１，３−ビス［４−（４−マレイミドフェノキシ）−α，α−ジメチルベンジル］ベンゼン、１，４−ビス［４−（３−マレイミドフェノキシ）−α，α−ジメチルベンジル］ベンゼン、１，３−ビス［４−（３−マレイミドフェノキシ）−α，α−ジメチルベンジル］ベンゼン、１，４−ビス［４−（４−マレイミドフェノキシ）−３，５−ジメチル−α，α−ジメチルベンジル］ベンゼン、１，３−ビス［４−（４−マレイミドフェノキシ）−３，５−ジメチル−α，α−ジメチルベンジル］ベンゼン、１，４−ビス［４−（３−マレイミドフェノキシ）−３，５−ジメチル−α，α−ジメチルベンジル］ベンゼン、１，３−ビス［４−（３−マレイミドフェノキシ）−３，５−ジメチル−α，α−ジメチルベンジル］ベンゼン、ポリフェニルメタンマレイミド等が挙げられ、これらのマレイミド化合物は、単独で用いても二種類以上を混合して用いてもよい。
【００７３】
また、ポリイミド樹脂、ポリアミドイミド樹脂や各種カルボン酸含有樹脂をエポキシ樹脂と反応させる別な樹脂として使用しても良い。ポリアミドイミド樹脂としては、東洋紡株式会社製の「バイロマックスＨＲ１１ＮＮ」、「バイロマックスＨＲ１２Ｎ２」、「バイロマックスＨＲ１６ＮＮ」（商品名、「バイロマックス」は登録商標）等が挙げられる。カルボン酸含有樹脂としては、アクリル樹脂や酸変性エポキシアクリレート、酸含有ウレタン樹脂等が挙げられる。
【００７４】
上記硬化剤の含有量は、無機フィラー成分を除く樹脂成分１００質量部に対して、５〜５０質量部であることが好ましく、１０〜４０質量部であることがより好ましい。
【００７５】
無機フィラーとしては従来公知の全ての無機充填剤及び有機充填剤が使用でき、特定のものに限定されない。例えば、硫酸バリウム、チタン酸バリウム、無定形シリカ、結晶性シリカ、溶融シリカ、球状シリカ、タルク、クレー、炭酸マグネシウム、炭酸カルシウム、酸化アルミニウム、水酸化アルミニウム、窒化ケイ素、窒化アルミニウム等の体質顔料や、銅、錫、亜鉛、ニッケル、銀、パラジウム、アルミニウム、鉄、コバルト、金、白金等の金属粉体が挙げられる。
【００７６】
シリカフィラーを用いる場合は、フィラーで一次粒径のまま、凝集することなく樹脂中に分散させるために、シランカップリング剤を用いたものが望ましい。最大粒径は５μｍ以下であることが好ましく、更に１μｍ以下であることが望ましい。シランカップリング剤としては、一般的に入手可能なものを用いることができ、例えば、アルキルシラン、アルコキシシラン、ビニルシラン、エポキシシラン、アミノシラン、アクリルシラン、メタクリルシラン、メルカプトシラン、スルフィドシラン、イソシアネートシラン、サルファーシラン、スチリルシラン、アルキルクロロシラン等が使用可能である。
【００７７】
具体的な化合物名としては、メチルトリメトキシシラン、ジメチルジメトキシシラン、トリメチルメトキシシラン、メチルトリエトキシシラン、メチルトリフェノキシシラン、エチルトリメトキシシラン、ｎ−プロピルトリメトキシシラン、ジイソプロピルジメトキシシラン、イソブチルトリメトキシシラン、ジイソブチルジメトキシシラン、イソブチルトリエトキシシラン、ｎ−ヘキシルトリメトキシシラン、ｎ−ヘキシルトリエトキシシラン、シクロヘキシルメチルジメトキシシラン、ｎ−オクチルトリエトキシシラン、ｎ−ドデシルメトキシシラン、フェニルトリメトキシシラン、ジフェニルジメトキシシラン、トリフェニルシラノール、メチルトリクロロシラン、ジメチルジクロロシラン、トリメチルクロロシラン、ｎ−オクチルジメチルクロロシラン、テトラエトキシシラン、３−アミノプロピルトリメトキシシラン、３−アミノプロピルトリエトキシシラン、３−（２−アミノエチル）アミノプロピルトリメトキシシラン、３−（２−アミノエチル）アミノプロピルメチルジメトキシシラン、３−フェニルアミノプロピルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジキシシラン、ビス（３−（トリエトキシシリル）プロピル）ジスルフィド、ビス（３−（トリエトキシシリル）プロピル）テトラスルフィド、ビニルトリアセトキシシラン、ビニルトリメトキシシラン、ビニルトリエトキシシラン、ビニルトリイソプロポキシシラン、アリルトリメトキシシラン、ジアリルジメチルシラン、３−メタクリロキシプロピルトリメトキシシラン、３−メタクリロキシプロピルメチルジメトキシシラン、３−メタクリロキシプロピルトリエトキシシラン、３−メルカプトプロピルトリメトキシシラン、３−メルカプトプロピルメチルジメトキシシラン、３−メルカプトプロピルトリエトキシシラン、Ｎ−（１，３−ジメチルブチルデン）−３−アミノプロピルトリエトキシシラン、アミノシラン等がある。
【００７８】
無機フィラーの平均粒径は、好ましくは３００ｎｍ以下であり、より好ましくは１００ｎｍ以下である。無機フィラーの平均粒径が小さいほど、デスミア処理後の表面が平滑となり、その後のフリップチップ実装時にアンダーフィル材の充填性が良くなる傾向にある。無機フィラーの充填量は、好ましくは０〜９０質量％であり、より好ましくは２０〜７０質量％であり、更に好ましくは３０〜６０質量％である。
【００７９】
以上、本発明に係る半導体装置の製造方法、感光性樹脂組成物、並びに熱硬化樹脂組成物の好適な実施形態について説明したが、本発明は必ずしも上述した実施形態に限定されるものではなく、その趣旨を逸脱しない範囲で適宜変更を行ってもよい。
【実施例】
【００８０】
＜仮固定フィルムの製造＞
仮固定フィルムに使用する仮固定用樹脂組成物として、以下に示すものを調製した。
【００８１】
＜仮固定用樹脂組成物の調製＞
アクリルゴム（ナガセケムテックス株式会社製ＨＴＲ−８６０Ｐ−ＤＲ３）１００質量部、硬化促進剤（四国化成工業株式会社製２ＰＺ−ＣＮ）１質量部、シリコーン系離型剤（日立化成ポリマー株式会社製ＴＡ３１−２０９Ｅ）２０質量部、シクロヘキサノン２００質量部を秤量及び攪拌し、仮固定用樹脂組成物を調製した。
【００８２】
＜仮固定用フィルムの作製＞
調製した仮固定用樹脂組成物を、離型処理した厚さ５０μｍのポリエチレンテレフタレートフィルム上に塗布し、９０℃１０分間、１２０℃で３０分間加熱乾燥して、基材フィルム付き仮固定用フィルムを得た。
【００８３】
＜半導体装置製造用部材の準備＞
まず、支持体１として厚さ１．５ｍｍ、９インチサイズのＳＵＳ板を準備した。ＳＵＳ板上に、前記＜仮固定用フィルムの作製＞で作製した仮固定フィルム（仮固定層２）をロールラミネーターで８０℃にてラミネートした（図１参照）。次いで、金属層３として９インチサイズに加工した銅箔または銅板を仮固定層２上にラミネートした（図２参照）。銅箔については、厚さ３５μｍ、７０μｍのものを、銅板については１５０μｍ、３００μｍのものを用いた。尚、銅箔については、シャイニー面とマット面があるため、それぞれラミネートした。次いで、感光性樹脂層４としてドライフィルムレジスト（日立化成株式会社  Ｐｈｏｔｅｃ  Ｈ−７０２５）を用いて、ロールラミネーターにより、銅箔または銅板上にラミネートした（図３参照）。次いで、パターンを形成したフォトツールを密着させ、株式会社オーク製作所製ＥＸＭ‐１２０１型露光機を使用して、５０ｍＪ／ｃｍ２のエネルギー量で露光を行った。次いで、３０℃の１質量％炭酸ナトリウム水溶液で、９０秒間スプレー現像を行い、感光性樹脂層４を開口させて第一のパターン４ａを形成した（図４参照）。
【００８４】
＜銅のエッチング＞
塩化第二鉄（３０質量％）の水溶液を用いて、スプレー方式により銅をエッチングし、３ａを形成し、仮固定層を露出させた（図５参照）。
【００８５】
＜半導体素子の実装＞
７．３ｍｍ×７．３ｍｍに加工した半導体素子を能動面（表面）が仮固定層に張り合わさるように実装した（図６参照）。実装にはフリップチップボンダーを用いた。半導体素子の厚みは２５μｍ、５０μｍ、８０μｍ、１３０μｍ、２８０μｍのものを用いた。
【００８６】
＜封止用フィルムの製造＞
封止用フィルムに使用する熱硬化性樹脂組成物として、以下に示すものを調製した。
【００８７】
＜熱硬化性樹脂組成物Ａ＞
エポキシ樹脂としては、ビフェニルアラルキル型エポキシ樹脂、製品名ＮＣ−３０００Ｈ（日本化薬株式会社製）７０質量部を用いた。
硬化剤の合成実施例１：温度計、攪拌装置、還流冷却管付き水分定量器の付いた加熱及び冷却可能な容積２リットルの反応容器に、ビス（４−アミノフェニル）スルホン：２６．４０ｇと、２，２´−ビス［４−（４−マレイミドフェノキシ）フェニル］プロパン：４８４．５０ｇと、ｐ−アミノ安息香酸：２９．１０ｇ、及びジメチルアセトアミド：３６０．００ｇを入れ、１４０℃で５時間反応させて分子主鎖中にスルホン基を有し、酸性置換基と不飽和Ｎ−置換マレイミド基を有する硬化剤（Ａ−１）の溶液を得た。本硬化剤を３０質量部配合した。
【００８８】
無機フィラー成分としては、平均粒径が５０ｎｍ、ビニルシランでシランカップリング処理したシリカフィラーを用いた。なお、無機フィラー成分は、樹脂分に対し、３０質量％になるように配合した。分散状態は、動的光散乱式ナノトラック粒度分布計「ＵＰＡ−ＥＸ１５０」（日機装株式会社製）、及びレーザー回折散乱式マイクロトラック粒度分布計「ＭＴ−３１００」（日機装株式会社製）を用いて測定し、最大粒径が１μｍ以下となっていることを確認した。
【００８９】
＜熱硬化性樹脂組成物Ｂ＞
エポキシ樹脂としては、ビフェニルアラルキル型エポキシ樹脂、製品名ＮＣ−３０００Ｈ（日本化薬株式会社製）７０質量部を用いた。
硬化剤の合成実施例２：ジアミン化合物としてワンダミンＨＭ（ＷＨＭ）〔（４，４´−ジアミノ）ジシクロヘキシルメタン、新日本理化株式会社製、商品名、「ワンダミン」は登録商標〕５２．７ｇ、反応性官能基を有するジアミンとして３，３´−ジヒドロキシ−４，４´−ジアミノビフェニル６ｇ、トリカルボン酸無水物として無水トリメリット酸（ＴＭＡ）１０８ｇ及び非プロトン性極性溶媒としてＮ−メチル−２−ピロリドン（ＮＭＰ）１２８１ｇを入れ、フラスコ内の温度を８０℃に設定して３０分間撹拌した。撹拌終了後、水と共沸可能な芳香族炭化水素としてトルエン１９２ｇをさらに添加し、フラスコ内の温度を１６０℃に昇温して２．５時間還流した。水分定量受器に理論量の水が貯留され、水の留出が見られなくなっていることを確認した後、水分定量受器中の水及びトルエンを除去しながら、フラスコ内の温度を１８０℃まで上昇させて反応溶液中のトルエンを除去した。フラスコ内の溶液を６０℃まで冷却した後、長鎖炭化水素鎖骨格（炭素原子数約５０）を有するジカルボン酸として水添α，ω−ポリブタジエンジカルボン酸（ＣＩ−１０００、日本曹達株式会社製、商品名）３０９．５ｇを入れ、１０分間撹拌した。撹拌終了後、ジイソシアネートとして４，４´−ジフェニルメタンジイソシアネート（ＭＤＩ）１１９．７ｇを添加し、フラスコ内の温度を１６０℃に上昇させて２時間反応させ、樹脂溶液を得た。このポリアミドイミド樹脂溶液の重量平均分子量（Ｍｗ）をゲルパーミエーションクロマトグラフィーにより測定したところ４７，０００であった。ポリアミドイミド１分子あたりの平均反応性官能基数Ｎは４．４であった。本硬化剤を３０質量部配合した。無機フィラー成分としては、熱硬化性樹脂組成物Ａと同様のものを用いた。
【００９０】
＜熱硬化性樹脂組成物Ｃ＞
シアネートエステル樹脂としてビスフェノールＡジシアネートのプレポリマー，製品名ＢＡ２３０Ｓ７５（ロンザジャパン株式会社製，不揮発分７５質量％のメチルエチルケトン溶液）６０質量部用いた。
エポキシ樹脂としては、ビフェニルアラルキル型エポキシ樹脂、製品名ＮＣ−３０００Ｈ（日本化薬株式会社製）４０質量部を用い、硬化触媒として、コバルト（ＩＩ）アセチルアセトナート（東京化成株式会社製）を３０ｐｐｍとなるように加えた。無機フィラー成分としては、熱硬化性樹脂組成物Ａと同様のものを用いた。
【００９１】
＜熱硬化性樹脂組成物Ｄ＞
エポキシ樹脂としては、クレゾールノボラック型エポキシ樹脂、製品名エピクロンＮ６６０（ＤＩＣ株式会社製）７０質量部を用いた。
硬化剤として、フェノキシ樹脂ＹＰ−５５（新日鉄化学株式会社製）、メラミン変性フェノールノボラック樹脂ＬＡ７０５４（ＤＩＣ株式会社製）３０質量部を用いた。無機フィラー成分としては、平均粒径が３００ｎｍの硫酸バリウムを、スターミルＬＭＺ（アシザワファインテック株式会社製、「スターミル」は登録商標）で、直径１．０ｍｍのジルコニアビーズを用い、周速１２ｍ／ｓにて３時間分散して調整した。分散状態を、熱硬化性樹脂組成物Ａと同様の方法で測定し、最大粒径が２μｍであることを確認した。
【００９２】
上述のように得た各熱硬化性樹脂組成物の溶液を支持層である１６μｍ厚のポリエチレンテレフタレートフィルム（Ｇ２−１６、帝人株式会社製、商品名）上に均一に塗布することにより熱硬化性樹脂組成物層を形成した。その後、熱風対流式乾燥機を用いて熱硬化性樹脂組成物層を１００℃で約１０分間乾燥することによって支持層上に封止用フィルムを得た。フィルムの膜厚は１０μｍ〜１２５μｍのものを準備した。
【００９３】
次いで、フィルム状層間絶縁材に埃等が付着しないように、支持層と接している側とは反対側の表面上にポリエチレンフィルム（ＮＦ−１５、タマポリ株式会社製、商品名）を保護フィルムとして貼り合わせた。
【００９４】
＜コンプレッション封止＞
得られた封止用フィルムを６インチサイズに加工し、半導体素子上に封止用フィルムを形成した。詳細には、まず、熱硬化性樹脂組成物Ａ，Ｂ、Ｃ又はＤからなる熱硬化性樹脂フィルムの保護フィルムのみを剥がし、半導体素子上に封止用フィルムを載置した。プレス式真空ラミネータ（ＭＶＬＰ−５００、株式会社名機製作所製、商品名）を用いて半導体素子上に封止用フィルムを積層し、ポリエチレンテレフタレートフィルムを剥離した。プレス条件は、プレス熱板温度８０℃、真空引き時間２０秒、ラミネートプレス時間３０秒、気圧４ｋＰａ以下、圧着圧力０．４ＭＰａとした。必要に応じて、コンプレッション封止後の封止フィルムの厚みが３５０μｍとなるように繰り返し封止用フィルムを積層した。次いで、コンプレッション封止設備（アピックヤマダ株式会社製  ＷＣＭ−３００ＭＳ）を用いて半導体素子搭載面を８インチサイズにコンプレッション封止した（図７参照）。封止温度１４０℃、封止圧力４．８ＭＰａ、封止時間１０分の条件で封止した。次いで、クリーンオーブンで１５０℃、１時間で熱硬化を行った。
【００９５】
＜封止用フィルムの研削＞
グラインダーを用いて封止フィルム面を研削した（図８参照）。まず、封止フィルム面を徐々に研削し、感光性樹脂層のパターン４ａが露出するまで研削した。次いで、さらに、エッチングによりパターン形成した金属層のパターン（銅パターン）３ａが露出するまで研削した。このとき、半導体素子面が露出するまで研削しても構わないし、封止用フィルムの研削は図１１に示す再配線パターン形成後でも、図１２に示すはんだボール搭載後でも構わない。
【００９６】
＜支持体及び仮固定層の除去＞
封止用フィルム研削後のサンプルを、２００℃に設定したホットプレート上に、支持体が上になるように配置し、支持体を除去した（図９参照）。次いで、仮固定層を剥離して半導体素子の能動面（表面）を露出させた（図１０参照）。
【００９７】
＜再配線層の形成＞
半導体素子の能動面（表面）側に再配線層を形成した（図１１参照）。具体的には、スピンコーターで感光性再配線材料を塗布し、露光・現像処理を行った。次いで、所定温度２００℃で窒素雰囲気（酸素濃度５０ｐｐｍ以下）下、１時間の熱硬化を行った。次いで、スパッタ法により、Ｔｉを１００ｎｍ蒸着し、連続してＣｕを３００ｎｍ蒸着し、シード層を形成した。次いで、ドライフィルムレジスト（日立化成株式会社製商品名  Ｐｈｏｔｅｃ  ＲＹ−３５２５）をロールラミネーターで貼着し、パターンを形成したフォトツールを密着させ、株式会社オーク製作所製ＥＸＭ‐１２０１型露光機を使用して、１００ｍＪ／ｃｍ２のエネルギー量で露光を行った。次いで、３０℃の１質量％炭酸ナトリウム水溶液で、９０秒間スプレー現像を行い、ドライフィルムレジストを開口させた。次いで、電解銅めっき法により、シード層上に、厚さ７μｍの銅めっきを形成した。次いで、はく離液により、ドライフィルムレジストを剥離した。次いでシード層をエッチング液より除去した。次いで、スピンコーターで再度、感光性再配線材料を塗布し、露光・現像処理を行った。次いで、所定温度２００℃で窒素雰囲気（酸素濃度５０ｐｐｍ以下）下、１時間の熱硬化を行った（図１１参照）。
【００９８】
＜Ｎｉ／Ａｕめっき及びボール搭載＞
次いで、市販の無電解ニッケル／金めっき液を用いて、ニッケルめっき厚２μｍ、金めっき厚０．１μｍとなるようにめっき処理を行い、ニッケル／金層を形成した。次いで、リフロー装置を用いて、窒素雰囲気（酸素濃度１００ｐｐｍ以下）ではんだボールを搭載した（図１２参照）。
【００９９】
＜個片化＞
最後に、ダイシングすることによって、パッケージサイズが９．６ｍｍ×９．６ｍｍの半導体装置１００を得た（図１３参照）。
【０１００】
銅箔及び銅板の表面粗さＲａについては、表面粗さ計（株式会社小坂研究所製  サーフコーダーＳＥ−２３００）を用いて評価した。走査長さは１．０ｍｍとした。
【０１０１】
銅箔及び銅板のラミネート性については、目視で確認して以下の基準に基づいて評価した。
「○」：ラミネート後に銅箔や銅板が仮固定層から剥離しないもの。
「×」：ラミネート後に銅箔や銅板が仮固定層から剥離したもの。
【０１０２】
銅のエッチング性については、目視で観察して以下の基準に基づいて評価した。
「◎」：最小ピッチ０．５ｍｍ以下でエッチングできたもの。
「○」：最小ピッチ０．８ｍｍ以下でエッチングできたもの。
「△」：最小ピッチ１．０ｍｍ以下でエッチングできたもの。
「×」：最小ピッチ１．０ｍｍ以下でエッチングできなかったもの。
【０１０３】
半導体素子の仮固定性については、以下の基準に基づいて評価した。
「○」：仮固定後に半導体素子が剥離することなく、封止後に顕著な位置ズレがないもの。
「×」：仮固定後に半導体素子が剥離、または封止後に位置ズレしたもの。
【０１０４】
研削後の封止用フィルムの表面平滑性については、電子顕微鏡で確認して以下の基準に基づいて評価した。
「○」：表面が平滑なもの。
「△」：表面にフィラーの欠落が一部認められるもの。
「×」：表面にフィラーの欠落が顕著に認められるもの。
なお、製造プロセス上の問題で、その後の評価ができないものを−と標記した。
【０１０５】
仕様を表１及び２に、評価結果を表３及び４に示す。本処理はｅＷＬＢに限定するものでなく、ＱＦＮ（ＱｕａｄＦｌａｔ  Ｎｏｎ−Ｌｅａｄ  ｐａｃｋａｇｅ）等、金属リードフレームを用いた半導体パッケージに変わる製造方法等にも適用することができる。
【０１０６】
【表１】
2015032732.tif 000003
【０１０７】
【表２】
2015032732.tif 000004
【０１０８】
【表３】
2015032732.tif 000005
【０１０９】
【表４】
2015032732.tif 000006
【０１１０】
表３及び表４に示したように、金属層の貼付面の表面粗さ（Ｒａ）が１．４μｍの実施例２は、ラミネート性、エッチング性、仮固定性及び表面平滑性に問題があることがわかる。また、フィラ粒径の大きな封止フィルムＤを用いた実施例８は、表面平滑性のみにやや問題があり、また、金属層の厚みが３００μｍである実施例９は、エッチング性のみにやや問題があることがわかる。
それに対し、金属層の貼付面の表面粗さ（Ｒａ）が０．２μｍ以下で、金属層の厚みが１５０μｍ以下である、実施例１、３〜７、１０〜１２は、ラミネート性、エッチング性、仮固定性及び表面平滑性が良好であることがわかる。
【符号の説明】
【０１１１】
１…支持体、２…仮固定層、３…金属層、３ａ…金属層のパターン（銅パターン）、４…感光性樹脂層（感光性材料）、４ａ…感光性樹脂層（感光性材料）のパターン、５…半導体素子、６…封止樹脂、７…再配線層、８…配線パターン、９…はんだボール、１００…半導体装置、１１１…コア基材、１１２…配線パターン、１１３…層間絶縁層、１１４…ビア開口、１１０…下段パッケージ用プリント配線板、１００Ａ…下段パッケージ、１２０…バンプ付き半導体素子、１３０…アンダーフィル材、１４０…封止材、１４１…封止開口、１４２…接続材料。
【図１】
2015032732.tif 000007
【図２】
2015032732.tif 000008
【図３】
2015032732.tif 000009
【図４】
2015032732.tif 000010
【図５】
2015032732.tif 000011
【図６】
2015032732.tif 000012
【図７】
2015032732.tif 000013
【図８】
2015032732.tif 000014
【図９】
2015032732.tif 000015
【図１０】
2015032732.tif 000016
【図１１】
2015032732.tif 000017
【図１２】
2015032732.tif 000018
【図１３】
2015032732.tif 000019
【図１４】
2015032732.tif 000020